(57)【要約】      （修正有）【課題】薄膜化処理ユニットからミセル除去処理ユニットへ持ち込まれる薄膜化処理液量が多くなっても、ミセル除去液のｐＨが上がり過ぎることを防止することができ、レジスト層の薄膜化処理量が不均一になる問題を解決することができるレジスト層の薄膜化装置を提供することである。【解決手段】薄膜化処理液によって、基板上に形成されたレジスト層中の成分をミセル化させる薄膜化処理ユニットと、ミセル除去液１０によってミセルを除去するミセル除去処理ユニット１２とを備えてなるレジスト層の薄膜化装置において、ミセル除去処理ユニット１２がミセル除去液スプレーポンプ２４及びｐＨセンサー２８を有し、ミセル除去液スプレーポンプ２４によって、基板上のレジスト層にミセル除去液１０が供給され、ｐＨセンサー２８は、基板から流下した後のミセル除去液１０のｐＨをモニターすることができる位置に設置されている。【選択図】図６
0003202621.tif 000002
【実用新案登録請求の範囲】
【請求項１】
薄膜化処理液によって、基板上に形成されたレジスト層中の成分をミセル化させる薄膜化処理ユニットと、ミセル除去液によってミセルを除去するミセル除去処理ユニットとを備えてなるレジスト層の薄膜化装置において、
ミセル除去処理ユニットがミセル除去液スプレーポンプ及びｐＨセンサーを有し、
該ミセル除去液スプレーポンプによって、基板上のレジスト層にミセル除去液が供給され、
該ｐＨセンサーは、基板から流下した後のミセル除去液のｐＨをモニターすることができる位置に設置されていることを特徴とするレジスト層の薄膜化装置。
【請求項２】
ミセル除去処理ユニットが、酸性溶液供給機構を有し、
該酸性溶液供給機構によって、ミセル除去液スプレーポンプにミセル除去液が吸い込まれる前に、ｐＨ調整用酸性溶液がミセル除去液に添加される請求項１記載のレジスト層の薄膜化装置。
【請求項３】
ミセル除去処理ユニットが、ミセル除去液循環機構及び酸性溶液供給機構を有し、
該酸性溶液供給機構によって、ミセル除去液循環機構によって発生した循環液流に、ｐＨ調整用酸性溶液が添加される請求項１記載のレジスト層の薄膜化装置。
【考案の詳細な説明】
【技術分野】
【０００１】
本考案は、レジスト層の薄膜化装置に関する。
【背景技術】
【０００２】
電気及び電子部品の小型化、軽量化、多機能化に伴い、回路形成用のドライフィルムレジスト（ｄｒｙ  ｆｉｌｍ  ｒｅｓｉｓｔ）、ソルダーレジスト（ｓｏｌｄｅｒ  ｒｅｓｉｓｔ）をはじめとする感光性樹脂（感光性材料）には、プリント配線板（ｐｒｉｎｔｅｄ  ｗｉｒｉｎｇ  ｂｏａｒｄ、ＰＷＢ）の高密度化に対応するために、高解像度が要求されている。これらの感光性樹脂による画像形成は、感光性樹脂を露光後、現像することによって行われる。
【０００３】
プリント配線板の小型化、高機能化に対応するため、感光性樹脂が薄膜化される傾向がある。感光性樹脂には、液を塗布して使用するタイプのもの（液状レジスト、ｌｉｑｕｉｄ  ｒｅｓｉｓｔ）とドライフィルムタイプのもの（ドライフィルムレジスト）がある。最近では１５μｍ以下の厚みのドライフィルムレジストが開発され、製品化も進んでいる。しかし、このような薄いドライフィルムレジストでは、従来の厚さのレジストに比べて、密着性及び凹凸への追従性が不十分となり、剥がれやボイド（ｖｏｉｄ）などが発生する問題があった。
【０００４】
これらの問題を解決するために、厚い感光性樹脂を使用しながら、高解像度が達成できる手段が提案されている。例えば、サブトラクティブ（ｓｕｂｔｒａｃｔｉｖｅ）法によって導電パターンを作製する方法において、絶縁層の片面又は両面に金属層が設けられてなる積層基板上にエッチングレジスト用のドライフィルムレジストを貼り付けてレジスト層を形成した後、レジスト層の薄膜化工程を行い、次に、回路パターンの露光工程、現像工程、エッチング工程を行うことを特徴とする導電パターンの形成方法が提案されている（例えば、特許文献１参照）。また、ソルダーレジストパターンを形成する方法において、導電性パターンを有する回路基板上にソルダーレジストからなるレジスト層を形成した後、レジスト層の薄膜化工程を行い、次にパターン露光工程を行い、再度レジスト層の薄膜化工程を行うことを特徴とするソルダーレジストパターンの形成方法が提案されている（例えば、特許文献２及び３参照）。
【０００５】
また、特許文献４には、レジスト層が形成された基板を高濃度のアルカリ水溶液（薄膜化処理液）に浸漬（ディップ、ｄｉｐ）してレジスト層の成分のミセルを一旦不溶化し、処理液中に溶解拡散しにくくする薄膜化処理ユニット、ミセル除去液スプレーによって一挙にミセルを溶解除去するミセル除去処理ユニットを少なくとも含むレジスト層の薄膜化装置が開示されている。
【０００６】
特許文献４で開示されている薄膜化装置の一部である薄膜化処理ユニット１１とミセル除去処理ユニット１２について、図７に示した概略断面図を用いて説明する。薄膜化処理ユニット１１では、投入口７から基板３が投入される。基板３表面にはレジスト層が形成されている。基板３は、ディップ槽の入口ロール対４からディップ槽２中へと搬送される。そして、ディップ槽の搬送ロール８によって、薄膜化処理液１に浸漬した状態でディップ槽２中へと搬送され、レジスト層の薄膜化処理が行われる。その後に、基板３は、ミセル除去処理ユニット１２に搬送される。ミセル除去処理ユニット１２では、ミセル除去処理ユニットの搬送ロール９によって搬送されてきた基板３に対し、ミセル除去液供給管２０を通じてミセル除去液用ノズル２１からミセル除去液スプレー２２が供給される。薄膜化処理ユニット１１内部のディップ槽２において、高濃度のアルカリ水溶液である薄膜化処理液１によって、基板３のレジスト層中の成分がミセル化されていて、このミセルは薄膜化処理液１に対して一旦不溶化されている。その後、ミセル除去液スプレー２２によってミセルが除去されることで、レジスト層が薄膜化される。
【０００７】
図７に示したレジスト層の薄膜化装置では、ディップ槽の出口ロール対５から境界部の搬送ロール対６までの間、基板３上のレジスト層表面はディップ槽２から持ち出した薄膜化処理液１の液膜によって被覆された状態になっている。薄膜化処理液１は高濃度のアルカリ水溶液であるため、被覆された状態のままの基板３がミセル除去処理ユニット１２中に搬送されると、ミセル除去液のｐＨが上昇する。
【０００８】
ミセル除去液のｐＨが５．０〜１０．０の範囲に維持されることによって、レジスト層のミセル除去液への溶解拡散性を一定に保つことができ、安定した連続薄膜化が可能になる（例えば、特許文献３参照）。しかし、基板３上のレジスト層表面が平坦でない場合や基板３の厚みが大きい場合には、レジスト層表面における薄膜化処理液１の被覆量及び基板３表面の薄膜化処理液１の付着量が多くなり、ミセル除去液のｐＨがより上がりやすい傾向がある。さらに、速い搬送速度で連続処理を行った場合、単位時間当たりにミセル除去処理ユニット１２に持ち込まれる薄膜化処理液量が多くなる。これによって、ミセル除去液のｐＨが上がり過ぎて、ｐＨのコントロールが難しくなり、ミセル除去性能にばらつきが発生し、レジスト層の薄膜化処理量が不均一になる場合があった。
【０００９】
このように、薄膜化処理量が不均一になって、薄膜化後のレジスト層により薄い部分が存在すると、サブトラクティブ法における導電パターン形成では回路の断線の原因となり、ソルダーレジストのパターン形成では耐候性低下の原因となり、どちらも生産における歩留まりの低下につながるという問題があった。
【先行技術文献】
【特許文献】
【００１０】
【特許文献１】国際公開第２００９／０９６４３８号パンフレット
【特許文献２】特開２０１１−１９２６９２号公報
【特許文献３】国際公開第２０１２／０４３２０１号パンフレット
【特許文献４】特開２０１２−２７２９９号公報
【考案の概要】
【考案が解決しようとする課題】
【００１１】
本考案の課題は、レジスト層の薄膜化装置において、薄膜化処理ユニットからミセル除去処理ユニットへ持ち込まれる薄膜化処理液量が多くなっても、ミセル除去液のｐＨが上がり過ぎることを防止することができ、レジスト層の薄膜化処理量が不均一になる問題を解決することができるレジスト層の薄膜化装置を提供することである。
【課題を解決するための手段】
【００１２】
本考案者らは、下記考案によって、これらの課題を解決できることを見出した。
【００１３】
（１）薄膜化処理液によって、基板上に形成されたレジスト層中の成分をミセル化させる薄膜化処理ユニットと、ミセル除去液によってミセルを除去するミセル除去処理ユニットとを備えてなるレジスト層の薄膜化装置において、
ミセル除去処理ユニットがミセル除去液スプレーポンプ及びｐＨセンサーを有し、
該ミセル除去液スプレーポンプによって、基板上のレジスト層にミセル除去液が供給され、
該ｐＨセンサーは、基板から流下した後のミセル除去液のｐＨをモニターすることができる位置に設置されていることを特徴とするレジスト層の薄膜化装置。
【００１４】
（２）ミセル除去処理ユニットが、酸性溶液供給機構を有し、
該酸性溶液供給機構によって、ミセル除去液スプレーポンプにミセル除去液が吸い込まれる前に、ｐＨ調整用酸性溶液がミセル除去液に添加される（１）記載のレジスト層の薄膜化装置。
【００１５】
（３）ミセル除去処理ユニットが、ミセル除去液循環機構及び酸性溶液供給機構を有し、
該酸性溶液供給機構によって、ミセル除去液循環機構によって発生した循環液流に、ｐＨ調整用酸性溶液が添加される（１）記載のレジスト層の薄膜化装置。
【考案の効果】
【００１６】
本考案によれば、レジスト層の薄膜化装置において、薄膜化処理ユニットからミセル除去処理ユニットへ持ち込まれる薄膜化処理液量が多くなっても、ミセル除去液のｐＨが上がり過ぎることを防止することができ、レジスト層の薄膜化処理量が不均一になる問題を解決することができるレジスト層の薄膜化装置を提供することができる。
【図面の簡単な説明】
【００１７】
【図１】従来技術によるレジスト層の薄膜化装置において、ミセル除去処理ユニット１２におけるミセル除去液１０の循環経路及び酸性溶液３０の供給経路の一例を示す模式図である。
【図２】従来技術によるレジスト層の薄膜化装置において、ミセル除去処理ユニット１２におけるミセル除去液１０の循環経路及び酸性溶液３０の供給経路の一例を示す模式図である。
【図３】従来技術によるレジスト層の薄膜化装置において、ミセル除去処理ユニット１２におけるミセル除去液１０の循環経路及び酸性溶液３０の供給経路の一例を示す模式図である。
【図４】本考案のレジスト層の薄膜化装置において、ミセル除去処理ユニット１２におけるミセル除去液１０の循環経路及び酸性溶液３０の供給経路の一例を示す模式図である。
【図５】本考案のレジスト層の薄膜化装置において、ミセル除去処理ユニット１２におけるミセル除去液１０の循環経路及び酸性溶液３０の供給経路の一例を示す模式図である。
【図６】本考案のレジスト層の薄膜化装置において、ミセル除去処理ユニット１２におけるミセル除去液１０の循環経路及び酸性溶液３０の供給経路の一例を示す模式図である。
【図７】レジスト層の薄膜化装置の一部を示す概略断面図である。
【考案を実施するための形態】
【００１８】
＜薄膜化工程＞
レジスト層を薄膜化する薄膜化工程とは、薄膜化処理、ミセル除去処理を含む工程である。薄膜化処理とは、薄膜化処理液によってレジスト層中の成分をミセル化させ、このミセルを一旦薄膜化処理液に対して不溶化し、薄膜化処理液中に溶解拡散し難くする処理である。薄膜化処理は、レジスト層が形成された基板を薄膜化処理液に浸漬させることによって行われる処理である。浸漬処理以外の処理方法（例えば、パドル（ｐａｄｄｌｅ）処理、スプレー（ｓｐｒａｙ）処理、ブラッシング（ｂｒｕｓｈｉｎｇ）、スクレーピング（ｓｃｒａｐｉｎｇ）等）は、薄膜化処理液中に気泡が発生しやすく、その発生した気泡がレジスト層表面に付着して、膜厚が不均一となる場合があるため、浸漬処理が好ましい。ミセル除去処理とは、ミセル除去液によってミセルを除去する処理である。より具体的には、ミセル除去液スプレーによって、一挙にミセルを溶解除去する処理である。ミセル除去処理の後に、水洗処理、乾燥処理を行っても良い。水洗処理は、基板表面を水で洗浄する処理であり、ミセル除去処理で除去しきれなかったレジスト層表面のミセルや残存している薄膜化処理液及びミセル除去液を水によって洗い流す処理である。また、乾燥処理は、基板を乾燥して、水洗水を除去する処理である。
【００１９】
本考案において、基板に形成されたレジスト層の厚みとレジスト層の薄膜化される厚み（薄膜化量）により、薄膜化された後のレジスト層の厚みが決定される。レジスト層の薄膜化量は、０．０１〜５００μｍの範囲で自由に調整することができる。
【００２０】
＜レジスト＞
レジストとしては、アルカリ現像型レジストが使用できる。レジストは、液状レジストであってもよく、ドライフィルムレジストであってもよい。また、液状レジストは、１液性であってもよく、２液性であってもよい。レジストとしては、高濃度のアルカリ水溶液（薄膜化処理液）を用いた薄膜化工程によって薄膜化でき、かつ、薄膜化処理液よりも低濃度のアルカリ水溶液である現像液によって現像できるレジストであればいかなるものでも使用できる。アルカリ現像型レジストは、光架橋性樹脂成分を含み、例えば、アルカリ可溶性樹脂、光重合性化合物（単官能モノマー、多官能モノマー）、光重合開始剤等を含んでなる。また、エポキシ樹脂、熱硬化剤、無機フィラー等を含んでいてもよい。
【００２１】
アルカリ可溶性樹脂としては、例えば、アクリル（ａｃｒｙｌｉｃ）系樹脂、メタクリル（ｍｅｔｈａｃｒｙｌｉｃ）系樹脂、スチレン（ｓｔｙｒｅｎｅ）系樹脂、エポキシ（ｅｐｏｘｙ）系樹脂、ポリアミド（ｐｏｌｙａｍｉｄｅ）系樹脂、ポリアミドエポキシ（ｐｏｌｙａｍｉｄｅ  ｅｐｏｘｙ）系樹脂、アルキド（ａｌｋｙｄ）系樹脂、フェノール（ｐｈｅｎｏｌ）系樹脂の有機高分子が挙げられる。アルカリ可溶性樹脂としては、エチレン性不飽和二重結合を有する単量体（重合性単量体）を重合（ラジカル重合等）して得られたものであることが好ましい。これらのアルカリ水溶液に可溶な重合体は、単独で用いても、二種類以上を組み合わせて用いてもよい。
【００２２】
エチレン性不飽和二重結合を有する単量体としては、例えば、スチレン誘導体、アクリルアミド（ａｃｒｙｌａｍｉｄｅ）、アクリロニトリル（ａｃｒｙｌｏｎｉｔｒｉｌｅ）、ビニルアルコール（ｖｉｎｙｌ  ａｌｃｏｈｏｌ）のエステル類、（メタ）アクリル酸（（ｍｅｔｈ）ａｃｒｙｌｉｃ  ａｃｉｄ）、（メタ）アクリル酸エステル（（ｍｅｔｈ）ａｃｒｙｌｉｃ  ｅｓｔｅｒ、（ｍｅｔｈ）ａｃｒｙｌａｔｅ）等の（メタ）アクリル酸系単量体、マレイン酸（ｍａｌｅｉｃ  ａｃｉｄ）系単量体、フマル酸（ｆｕｍａｒｉｃ  ａｃｉｄ）、ケイ皮酸（ｃｉｎｎａｍｉｃ  ａｃｉｄ）、α−シアノケイ皮酸（α−ｃｙａｎｏｃｉｎｎａｍｉｃ  ａｃｉｄ）、イタコン酸（ｉｔａｃｏｎｉｃ  ａｃｉｄ）、クロトン酸（ｃｒｏｔｏｎｉｃ  ａｃｉｄ）、プロピオール酸（ｐｒｏｐｉｏｌｉｃ  ａｃｉｄ）等が挙げられる。
【００２３】
光重合性化合物としては、例えば、多価アルコールにα，β−不飽和カルボン酸を反応させて得られる化合物；ビスフェノールＡ（ｂｉｓｐｈｅｎｏｌ  Ａ）系（メタ）アクリレート（（ｍｅｔｈ）ａｃｒｙｌａｔｅ）化合物；グリシジル（ｇｌｙｃｉｄｙｌ）基含有化合物にα，β−不飽和カルボン酸を反応させて得られる化合物；分子内にウレタン（ｕｒｅｔｈａｎｅ）結合を有する（メタ）アクリレート化合物等のウレタンモノマー；γ−クロロ−β−ヒドロキシプロピル−β′−（メタ）アクリロイルオキシエチル−ｏ−フタレート（γ−ｃｈｌｏｒｏ−β−ｈｙｄｒｏｘｙｐｒｏｐｙｌ−β′−（ｍｅｔｈ）ａｃｒｙｌｏｙｌｏｘｙｅｔｈｙｌ−ｏ−ｐｈｔｈａｌａｔｅ）、β−ヒドロキシアルキル−β′−（メタ）アクリロイルオキシアルキル−ｏ−フタレート（β−ｈｙｄｒｏｘｙａｌｋｙｌ−β′−（ｍｅｔｈ）ａｃｒｙｌｏｙｌｏｘｙａｌｋｙｌ−ｏ−ｐｈｔｈａｌａｔｅ）等のフタル酸系化合物；（メタ）アクリル酸アルキルエステル（ａｌｋｙｌ  （ｍｅｔｈ）ａｃｒｙｌａｔｅ）、ノニルフェノキシポリエチレンオキシ（メタ）アクリレート（ｎｏｎｙｌｐｈｅｎｏｘｙ  ｐｏｌｙｅｔｈｙｌｅｎｅｏｘｙ  （ｍｅｔｈ）ａｃｒｙｌａｔｅ）等のＥＯ、ＰＯ変性ノニルフェニル（メタ）アクリレート等が挙げられる。ここで、ＥＯ及びＰＯは、エチレンオキサイド（ｅｔｈｙｌｅｎｅ  ｏｘｉｄｅ）及びプロピレンオキサイド（ｐｒｏｐｙｌｅｎｅ  ｏｘｉｄｅ）を示し、ＥＯ変性された化合物は、エチレンオキサイド基のブロック構造を有するものであり、ＰＯ変性された化合物は、プロピレンオキサイド基のブロック構造を有するものである。これらの光重合性化合物は単独で用いてもよいし、２種類以上を組み合わせて用いてもよい。
【００２４】
光重合開始剤としては、芳香族ケトン類、キノン（ｑｕｉｎｏｎｅ）類、ベンゾイン（ｂｅｎｚｏｉｎ）化合物、２，４，５−トリアリールイミダゾール二量体（２，４，５−ｔｒｉａｒｙｌ  ｉｍｉｄａｚｏｌｅ  ｄｉｍｅｒ）、アクリジン（ａｃｒｉｄｉｎｅ）誘導体、Ｎ−フェニルグリシン（Ｎ−ｐｈｅｎｙｌｇｌｙｃｉｎｅ）誘導体、クマリン（ｃｏｕｍａｒｉｎ）系化合物等が挙げられる。上記２，４，５−トリアリールイミダゾール二量体における２つの２，４，５−トリアリールイミダゾールのアリール基の置換基は、同一であって対称な化合物を与えてもよいし、相違して非対称な化合物を与えてもよい。また、ジエチルチオキサントン（ｄｉｅｔｈｙｌｔｈｉｏｘａｎｔｏｎｅ）とジメチルアミノ安息香酸（ｄｉｍｅｔｈｙｌａｍｉｎｏｂｅｎｚｏｉｃ  ａｃｉｄ）の組み合わせのように、チオキサントン（ｔｈｉｏｘａｎｔｏｎｅ）系化合物と３級アミン化合物とを組み合わせてもよい。これらは単独で用いてもよいし、２種類以上を組み合わせて用いてもよい。
【００２５】
エポキシ樹脂は、硬化剤として用いられる場合がある。エポキシ樹脂はアルカリ可溶性樹脂のカルボン酸と反応させることで架橋させ、耐熱性や耐薬品性の特性の向上を図っているが、カルボン酸とエポキシ基は常温でも反応が進むために、保存安定性が悪いので、アルカリ現像型ソルダーレジストは一般的に使用前に混合する２液性の形態をとっている場合が多い。また、無機フィラーを使用する場合もあり、例えば、タルク、硫酸バリウム、シリカ等が挙げられる。
【００２６】
基板の表面にレジスト層を形成する方法は、いかなる方法でもよい。例えば、スクリーン印刷（ｓｃｒｅｅｎ  ｐｒｉｎｔｉｎｇ）法、ロールコート（ｒｏｌｌ  ｃｏａｔｉｎｇ）法、スプレー（ｓｐｒａｙ  ｃｏａｔｉｎｇ）法、浸漬（ｄｉｐ）法、カーテンコート（ｃｕｒｔａｉｎ  ｃｏａｔｉｎｇ）法、バーコート（ｂａｒ  ｃｏａｔｉｎｇ）法、エアナイフ（ａｉｒ  ｋｎｉｆｅ  ｃｏａｔｉｎｇ）法、ホットメルト（ｈｏｔ−ｍｅｌｔ  ｃｏａｔｉｎｇ）法、グラビアコート（ｇｒａｖｕｒｅ  ｃｏａｔｉｎｇ）法、刷毛塗り（ｂｒｕｓｈ  ｃｏａｔｉｎｇ）法、オフセット印刷（ｏｆｆｓｅｔ  ｐｒｉｎｔｉｎｇ）法が挙げられる。ドライフィルムレジストの場合は、ラミネート（ｌａｍｉｎａｔｉｎｇ）法が好適に用いられる。
【００２７】
＜基板＞
処理基板としては、プリント配線板用基板、リードフレーム（ｌｅａｄ  ｆｒａｍｅ）用基板；プリント配線板用基板やリードフレーム用基板を加工して得られる回路基板が挙げられる。
【００２８】
プリント配線板用基板としては、例えば、フレキシブル基板、リジッド基板が挙げられる。
【００２９】
フレキシブル基板の絶縁層の厚さは５〜１２５μｍで、その両面又は片面に１〜３５μｍの金属層が設けられて積層基板となっており、可撓性が大きい。絶縁層の材料には、通常、ポリイミド（ｐｏｌｙｉｍｉｄｅ）、ポリアミド（ｐｏｌｙａｍｉｄｅ）、ポリフェニレンサルファイド（ｐｏｌｙｐｈｅｎｙｌｅｎｅ  ｓｕｌｆｉｄｅ）、ポリエチレンテレフタレート（ｐｏｌｙｅｔｈｙｌｅｎｅ  ｔｅｒｅｐｈｔｈａｌａｔｅ）、液晶ポリマー等が用いられる。絶縁層上に金属層を有する材料は、接着剤で貼り合わせる接着法、金属箔上に樹脂液を塗布するキャスト（ｃａｓｔｉｎｇ）法、スパッタリング（ｓｐｕｔｔｅｒｉｎｇ）や蒸着（ｄｅｐｏｓｉｔｉｏｎ）法で樹脂フィルム上に形成した厚さ数ｎｍの薄い導電層（シード層）の上に電解メッキで金属層を形成するスパッタ／メッキ（ｓｐｕｔｔｅｒｉｎｇ／ｐｌａｔｉｎｇ）法、熱プレス（ｈｏｔ  ｐｒｅｓｓｉｎｇ）で貼り付けるラミネート法等のいかなる方法で製造したものを用いてもよい。金属層の金属としては、銅、アルミニウム、銀、ニッケル、クロム、あるいはそれらの合金等のいかなる金属を用いることができるが、銅が一般的である。
【００３０】
リジッド基板は、紙基材又はガラス基材にエポキシ樹脂又はフェノール樹脂等を浸漬させた絶縁性基板を重ねて絶縁層とし、その片面もしくは両面に金属箔を載置し、加熱及び加圧により積層し、金属層が設けられた積層基板が挙げられる。また、内層配線パターン加工後、プリプレグ、金属箔等を積層して作製する多層用のシールド板、貫通孔や非貫通孔を有する多層板も挙げられる。厚みは６０μｍ〜３．２ｍｍであり、プリント配線板としての最終使用形態により、その材質と厚みが選定される。金属層の材料としては、銅、アルミニウム、銀、金等が挙げられるが、銅が最も一般的である。これらプリント配線板用基板の例は、「プリント回路技術便覧−第二版−」（（社）プリント回路学会編、１９８７年刊、日刊工業新聞社発刊）や「多層プリント回路ハンドブック」（Ｊ．Ａ．スカーレット（Ｓｃａｒｌｅｔｔ）編、１９９２年刊、（株）近代化学社発刊）に記載されている。
【００３１】
リードフレーム用基板としては、鉄ニッケル合金、銅系合金等の基板が挙げられる。
【００３２】
回路基板とは、絶縁性基板上に半導体チップ等の電子部品を接続するための接続パッドが形成された基板である。接続パッドは銅等の金属からなる。また、回路基板には、導体配線が形成されていてもよい。回路基板を作製する方法は、例えばサブトラクティブ（ｓｕｂｔｒａｃｔｉｖｅ）法、セミアディティブ（ｓｅｍｉ−ａｄｄｉｔｉｖｅ）法、アディティブ（ａｄｄｉｔｉｖｅ）法が挙げられる。サブトラクティブ法では、例えば、上記のプリント配線板用基板に、レジスト層形成工程、露光工程、現像工程を行ってエッチングレジストパターンを形成し、エッチング工程、レジスト剥離工程を実施して回路基板が作製される。セミアディティブ法では、絶縁層の表面に無電解銅めっきにより電解銅めっき用の下地金属層を設ける。次に、めっきレジストパターンを形成し、電解銅めっき工程、レジスト剥離工程、フラッシュエッチング工程を実施して回路基板が作製される。
【００３３】
＜薄膜化装置＞
本考案の薄膜化装置は、図７に示すように、薄膜化処理液１によって、基板３上に形成されたレジスト層成分をミセル化させる薄膜化処理ユニット１１と、ミセル除去液１０によってミセルを除去するミセル除去処理ユニット１２とを備えてなるレジスト層の薄膜化装置である。そして図４〜図６に示すように、ミセル除去処理ユニット１２がミセル除去液スプレーポンプ２４及びｐＨセンサー２８を有し、ミセル除去液スプレーポンプ２４によって、基板３上のレジスト層にミセル除去液１０が供給され、ｐＨセンサー２８は、基板３から流下した後のミセル除去液１０のｐＨをモニターすることができる位置に設置されていることを特徴とする。
【００３４】
図７に示すように、薄膜化処理ユニット１１では、レジスト層が形成された基板３が投入口７から投入され、ディップ槽の入口ロール対４によって、薄膜化処理液１が入ったディップ槽２へと搬送され、ディップ槽の出口ロール対５を通過する。この間に、レジスト層の成分は薄膜化処理液１によってミセル化され、このミセルが薄膜化処理液１に対して不溶化される。
【００３５】
図７に示すように、薄膜化処理液１は、薄膜化処理液貯蔵タンク１３中の薄膜化処理液吸込口１４から薄膜化処理液供給用ポンプ（図示せず）によって吸い込まれ、薄膜化処理液供給管１５を経てディップ槽２に供給される。ディップ槽２に供給された薄膜化処理液１は、オーバーフローし、薄膜化処理液回収管１６を通って薄膜化処理液貯蔵タンク１３に回収される。このようにして、薄膜化処理液１は、ディップ槽２と薄膜化処理貯蔵タンク１３との間を循環する。薄膜化処理液ドレン管１７からは、余剰分の薄膜化処理液１が排出される。
【００３６】
本考案に係わる薄膜化処理液には、アルカリ水溶液を使用することができる。薄膜化処理液のアルカリ性化合物としては、アルカリ金属ケイ酸塩（Ａｌｋａｌｉ  Ｍｅｔａｌ  Ｓｉｌｉｃａｔｅ）、アルカリ金属水酸化物（Ａｌｋａｌｉ  Ｍｅｔａｌ  Ｈｙｄｒｏｘｉｄｅ）、アルカリ金属リン酸塩（Ａｌｋａｌｉ  Ｍｅｔａｌ  Ｐｈｏｓｐｈａｔｅ）、アルカリ金属炭酸塩（Ａｌｋａｌｉ  Ｍｅｔａｌ  Ｃａｒｂｏｎａｔｅ）、アンモニウムリン酸塩（Ａｍｍｏｎｉｕｍ  Ｐｈｏｓｐｈａｔｅ）、アンモニウム炭酸塩（Ａｍｍｏｎｉｕｍ  Ｃａｒｂｏｎａｔｅ）等の無機アルカリ性化合物；モノエタノールアミン（ｍｏｎｏｅｔｈａｎｏｌａｍｉｎ）、ジエタノールアミン（ｄｉｅｔｈａｎｏｌａｍｉｎ）、トリエタノールアミン（ｔｒｉｅｔｈａｎｏｌａｍｉｎ）、メチルアミン（ｍｅｔｈｙｌａｍｉｎｅ）、ジメチルアミン（ｄｉｍｅｔｈｙｌａｍｉｎｅ）、エチルアミン（ｅｔｈｙｌａｍｉｎｅ）、ジエチルアミン（ｄｉｅｔｈｙｌａｍｉｎｅ）、トリエチルアミン（ｔｒｉｅｔｈｙｌａｍｉｎｅ）、シクロヘキシルアミン（ｃｙｃｌｏｈｅｘｙｌａｍｉｎｅ）、テトラメチルアンモニウムヒドロキシド（Ｔｅｔｒａｍｅｔｈｙｌａｍｍｏｎｉｕｍ  Ｈｙｄｒｏｘｉｄｅ、ＴＭＡＨ）、テトラエチルアンモニウムヒドロキシド（ｔｅｔｒａｅｔｈｙｌａｍｍｏｎｉｕｍ  ｈｙｄｒｏｘｉｄｅ）、トリメチル−２−ヒドロキシエチルアンモニウムヒドロキサイド（２−ｈｙｄｒｏｘｙｅｔｈｙｌｔｒｉｍｅｔｈｙｌａｍｍｏｎｉｕｍ  ｈｙｄｒｏｘｉｄｅ、コリン、Ｃｈｏｌｉｎｅ）等の有機アルカリ性化合物が挙げられる。アルカリ金属としては、リチウム（Ｌｉ）、ナトリウム（Ｎａ）、カリウム（Ｋ）等が挙げられる。上記無機アルカリ性化合物及び有機アルカリ性化合物は、単独で用いてもよいし、複数組み合わせて用いてもよい。無機アルカリ性化合物と有機アルカリ性化合物を組み合わせて用いてもよい。薄膜化処理液の媒体である水には、水道水、工業用水、純水等を用いることができるが、特に純水を使用することが好ましい。
【００３７】
また、レジスト層表面をより均一に薄膜化するために、薄膜化処理液に、硫酸塩、亜硫酸塩を添加することもできる。硫酸塩又は亜硫酸塩としては、リチウム、ナトリウム又はカリウム等のアルカリ金属硫酸塩又は亜硫酸塩、マグネシウム（Ｍｇ）、カルシウム（Ｃａ）等のアルカリ土類金属硫酸塩又は亜硫酸塩が挙げられる。
【００３８】
薄膜化処理液のアルカリ性化合物としては、これらの中でも特に、アルカリ金属炭酸塩、アルカリ金属リン酸塩、アルカリ金属水酸化物、アルカリ金属ケイ酸塩から選ばれる無機アルカリ性化合物；ＴＭＡＨ、コリンから選ばれる有機アルカリ性化合物を好ましく使用することができる。これらのアルカリ性化合物は、単独で用いてもよいし、混合物としても使用できる。また、アルカリ性化合物の含有量が５〜２５質量％であるアルカリ水溶液が、表面をより均一に薄膜化できるため、好適に使用できる。アルカリ性化合物の含有量が５質量％未満では、薄膜化する処理でムラが発生しやすくなる場合がある。また、２５質量％を超えると、アルカリ性化合物の析出が起こりやすくなる場合があり、液の経時安定性、作業性に劣る場合がある。アルカリ性化合物の含有量は７〜１７質量％がより好ましく、８〜１３質量％が更に好ましい。薄膜化処理液として使用されるアルカリ水溶液のｐＨは１０以上とすることが好ましい。また、界面活性剤、消泡剤、溶剤等を適宜添加することもできる。
【００３９】
薄膜化処理液の温度は、１５〜３５℃が好ましく、更に好ましくは２０〜３０℃である。温度が低すぎると、レジスト層への薄膜化処理液の浸透速度が遅くなる場合があり、所望の厚みを薄膜化するのに長時間を要する。一方、温度が高すぎると、レジスト層への薄膜化処理液の浸透と同時に溶解拡散が進行することにより、膜厚ムラが発生しやすくなる場合がある。
【００４０】
図７に示すように、ミセル除去処理ユニット１２では、基板３が、ミセル除去処理ユニットの搬送ロール９によって搬送される。搬送されている基板３に対して、ミセル除去液スプレー２２によってミセル除去液１０が供給され、レジスト層成分のミセルが一挙に溶解除去される。
【００４１】
ミセル除去液１０は、ミセル除去液貯蔵タンク１８中のミセル除去液吸込口１９からミセル除去液スプレーポンプ２４で吸い込まれ、ミセル除去液供給管２０を経て、ミセル除去液用ノズル２１からミセル除去液スプレー２２として噴射される。ミセル除去液スプレー２２は、基板３から流下した後、ミセル除去液貯蔵タンク１８に回収される。このようにして、ミセル除去液１０はミセル除去処理ユニット１２内を循環する。ミセル除去液ドレン管２３からは、余剰分のミセル除去液１０が排出される。
【００４２】
図１〜図６を用いて、ミセル除去処理ユニット１２における経路について詳説する。図１〜図６は、レジスト層の薄膜化装置において、ミセル除去処理ユニット１２におけるミセル除去液１０の循環経路及び酸性溶液３０の供給経路の一例を示す模式図である。
【００４３】
図１は、従来技術の一例を示す模式図である。ミセル除去液１０は、ミセル除去液貯蔵タンク１８中のミセル除去液吸込口（スプレーポンプ用）１９からミセル除去液スプレーポンプ２４で吸い込まれ、ミセル除去液供給管２０を経て、ミセル除去液用ノズル２１からミセル除去液スプレー２２として噴射される。ミセル除去液スプレー２２は、基板３から流下した後、ミセル除去液貯蔵タンク１８に回収される。この際、基板３から流下したミセル除去液１０には、基板３表面に付着した薄膜化処理液１、又は、レジスト層表面に被覆された薄膜化処理液１が含まれる。また、ミセル除去処理ユニット１２は、ミセル除去液循環機構を有する。このミセル除去液循環機構では、ミセル除去液１０は、ミセル除去液貯蔵タンク１８中のミセル除去液吸込口（循環ポンプ用）２６からミセル除去液循環ポンプ２５で吸い込まれ、ミセル除去液供給管（循環用）２７を経て、ｐＨセンサー（制御・監視用）２８によってミセル除去液１０のｐＨをモニターされ、ミセル除去液貯蔵タンク１８に戻される。このように、ミセル除去液１０のｐＨは、ミセル除去液循環ポンプ２５を経由する配管経路においてモニターされる。このｐＨモニターの結果、ｐＨの上昇に応じて、酸性溶液供給機構によって、ｐＨ調整用の酸性溶液３０がミセル除去液１０に添加される。この酸性溶液供給機構では、酸性溶液供給ポンプ２９から酸性溶液供給管３１を経て、酸性溶液３０がミセル除去液貯蔵タンク１８中のミセル除去液吸込口（スプレーポンプ用）１９に吸い込まれるように添加される。添加された酸性溶液３０はミセル除去液スプレーポンプ２４によって攪拌され、ミセル除去液供給管２０を経てミセル除去液用ノズル２１からミセル除去液スプレー２２として噴射される。酸性溶液３０をミセル除去液吸込口（スプレーポンプ用）１９に吸い込まれるように添加することで、高ｐＨのミセル除去液スプレー２２によってレジスト層が薄膜化処理されるのを防止することができる。しかしながら、基板３からミセル除去液１０が流下してからｐＨをモニターするまでの経路が長く、ｐＨセンサー（制御・監視用）２８がｐＨの上昇を感知してから酸性溶液３０が添加されるまでのタイムラグが大きくなり、ミセル除去液１０のｐＨが上がり過ぎてコントロールできなくなる場合がある。
【００４４】
図２も、従来技術の一例を示す模式図である。図２では、ミセル除去液循環機構において、ミセル除去液１０のｐＨをモニターした後、ミセル除去液貯蔵タンク１８に回収されるまでの間におけるミセル除去液供給管（循環用）２７で、酸性溶液３０が添加される点が図１と異なる。添加された酸性溶液３０は、ミセル除去液循環ポンプ２５の液流によって攪拌され、ミセル除去液貯蔵タンク１８に入るため、酸性溶液３０の添加によるｐＨの低下を感知するまでの時間は短縮されるが、図１と同様に、基板３からミセル除去液１０が流下してからｐＨをモニターするまでの経路が長く、ｐＨセンサー（制御・監視用）２８がｐＨの上昇を感知してから酸性溶液３０が添加されるまでのタイムラグが大きい。
【００４５】
図３も、従来技術の一例を示す模式図である。図３では、ミセル除去液１０が、ミセル除去液吸込口（スプレーポンプ用）１９からミセル除去液スプレーポンプ２４で吸い込まれた後、ミセル除去液供給管３２からミセル除去液供給管２７を経て、ｐＨセンサー（制御・監視用）２８にてミセル除去液のｐＨがモニターされ、ミセル除去液貯蔵タンク１８に回収される点が図２と異なる。ミセル除去液スプレーポンプ２４は、ミセル除去液循環ポンプ２５に比べ、単位時間当たりの吐出量が大きく、基板３から流下したミセル除去液１０のｐＨをモニターするまでの時間を短縮できる。これによって、ミセル除去液１０のｐＨ上昇に応じて酸性溶液３０を添加するまでの時間が短縮されるが、基板３による薄膜化処理液１の持ち込み量が多い条件においては、ミセル除去液１０のｐＨが上がり過ぎてコントロールできなくなる場合がある。
【００４６】
図４は、本考案の一例を示す模式図である。図４では、まず、ミセル除去液スプレー２２として噴射されたミセル除去液１０が基板３から流下した後、ミセル除去液貯蔵タンク１８に回収され、ミセル除去液貯蔵タンク１８内で、ｐＨセンサー（制御・監視用）２８によって回収されたミセル除去液１０のｐＨがモニターされる点が図１と異なる。基板３から流下した後、ミセル除去液１０は配管内を循環することなく、ミセル除去液貯蔵タンク１８内でミセル除去液１０のｐＨをモニターすることによって、更に迅速にミセル除去液１０のｐＨ上昇を感知することができ、酸性溶液３０を添加するまでの時間を大幅に短縮することができる。これによって、基板３による薄膜化処理液１の持ち込み量が多い条件においても、ミセル除去液１０のｐＨが上がり過ぎるのを防止することができる。また、ミセル除去液貯蔵タンク１８内のミセル除去液１０のｐＨを監視するために、図１及び図２と同じように、ミセル除去液循環ポンプ２５を経由するミセル除去液循環機構の配管経路にｐＨセンサー（監視用）３３が設置されている。ｐＨセンサー（監視用）３３によって、ミセル除去液貯蔵タンク１８内を循環するミセル除去液１０全体のｐＨを監視することができ、所望のｐＨ範囲から外れたミセル除去液１０によってレジスト層が薄膜化されることを防止することができる。
【００４７】
図５も、本考案の一例を示す模式図である。図５では、ミセル除去液循環機構の配管経路上でｐＨセンサー（監視用）３３によってミセル除去液１０のｐＨをモニターした後、ミセル除去液貯蔵タンク１８にミセル除去液が戻るまでの間に、酸性溶液供給機構から酸性溶液３０が添加される点が図４と異なる。循環液流に酸性溶液３０が添加されることによって、ｐＨセンサー（監視用）３３においてｐＨの低下を感知するまでの時間が短縮され、より精度の高いｐＨコントロールが可能になる。
【００４８】
図６も、本考案の一例を示す模式図である。図６では、基板３から流下したミセル除去液１０はミセル除去液回収ポケット３７で、その一部又は全部が回収される。ミセル除去液回収ポケット３７からミセル除去液供給管３８を通って、ｐＨセンサー（制御・監視用）２８によって、ｐＨがモニターされたミセル除去液１０は、ミセル除去液バッファータンク３４に流入する。これにより、基板３から流下したミセル除去液１０のｐＨを直接モニターすることができ、ｐＨセンサー（制御・監視用）２８がミセル除去液１０のｐＨの上昇を感知してから酸性溶液３０が添加されるまでのタイムラグは大幅に短縮される。また、ミセル除去液バッファータンク３４内において、攪拌機３６でバッファータンク内のミセル除去液３５を攪拌しながら、酸性溶液供給機構によって酸性溶液３０を添加することによって、上昇したｐＨを速やかに下げることができる。ｐＨ調整されたバッファータンク内のミセル除去液３５は、ミセル除去液供給管３９を経てミセル除去液貯蔵タンク１８に回収される。図４及び図５と同様に、ミセル除去液循環ポンプ２５を経由するミセル除去液循環機構の配管経路にｐＨセンサー（監視用）３３を設置することによって、ミセル除去液貯蔵タンク１８内を循環するミセル除去液１０全体のｐＨを監視することができる。
【００４９】
ミセル除去液１０としては、水を用いることもできるが、薄膜化処理液よりも希薄なアルカリ性化合物を含有するｐＨ５〜１０の水溶液を用いることが好ましい。薄膜化処理液１で不溶化されたレジスト層の成分のミセルがミセル除去液１０によって再分散されて溶解除去される。ミセル除去液１０に使用される水としては、水道水、工業用水、純水等を用いることができるが、特に純水を使用することが好ましい。ミセル除去液１０のｐＨが５未満の場合、レジスト層の成分が凝集し、不溶性のスラッジとなって、薄膜化後のレジスト層表面に付着する場合がある。一方、ミセル除去液１０のｐＨが１０を超えた場合、レジスト層が過度に溶解拡散し、薄膜化されるレジスト層の厚みが不均一になり、処理ムラができる場合がある。
【００５０】
ミセル除去液１０のｐＨをモニターするためのｐＨセンサー２８及び３３としては、ｐＨガラス電極を用いることができる。ｐＨガラス電極の温度特性に対応した温度補償機能（ｐＨガラス電極の温度による性質の変化を補正する機能）と水溶液の温度特性に対応した温度換算機能（一定の温度でのｐＨに換算する機能）を備えたｐＨセンサーを用いて測定を行うことにより、所定の温度における水溶液のｐＨを調べることができる。
【００５１】
ミセル除去液１０のｐＨを調整するために添加される酸性溶液３０は、硫酸、リン酸、塩酸などを、含有量０．０１〜１．０質量％に希釈したものが好適に用いられる。
【００５２】
ミセル除去液スプレー２２の条件（温度、スプレー圧、供給流量）は、薄膜化処理されるレジスト層の溶解速度に合わせて適宜調整される。具体的には、処理温度は１０〜５０℃が好ましく、より好ましくは１５〜３５℃である。また、スプレー圧は０．０１〜０．５ＭＰａとするのが好ましく、より好ましくは０．１〜０．３ＭＰａである。ミセル除去液１０の供給流量は、レジスト層１ｃｍ２当たり０．０３０〜１．０Ｌ／ｍｉｎが好ましく、０．０５０〜１．０Ｌ／ｍｉｎがより好ましく、０．１０〜１．０Ｌ／ｍｉｎが更に好ましい。供給流量がこの範囲であると、薄膜化後のレジスト層表面にミセル成分を残すことなく、略均一にミセルを溶解除去しやすい。レジスト層１ｃｍ２当たりの供給流量が０．０３０Ｌ／ｍｉｎ未満では、ミセルの溶解不良が起こる場合がある。一方、供給流量が１．０Ｌ／ｍｉｎを超えると、供給のために必要なポンプ等の部品が巨大になり、大掛かりな装置が必要となる場合がある。さらに、１．０Ｌ／ｍｉｎを超えた供給量では、ミセルの溶解除去に与える効果が変わらなくなることがある。スプレーの方向は、レジスト層表面に効率よく液流れを作るために、レジスト層表面に垂直な方向に対して、傾いた方向から噴射するのがよい。
【００５３】
搬送ロール（図７に示すディップ槽の搬送ロール８、ディップ槽の入口ロール対４のロール、ディップ槽の出口ロール対５のロール、薄膜化処理ユニット１１とミセル除去処理ユニット１２との間の境界部の搬送ロール対６における搬送ロール、ミセル除去処理ユニットの搬送ロール９）は、基板３を搬送することができることに加え、レジスト層表面に密着することが好ましい。搬送ロールとしては、表面に凹凸のないストレートタイプのものが好適に用いられる。搬送ロールの種類としては、ゴムロール、スポンジロール、金属ロール、樹脂ロール等が挙げられる。その中でも、優れたゴム弾性（シール性、回復性）を有し、比重が小さく、軽量であり、低硬度から中硬度であり、レジスト層への接触による衝撃が少なく、高濃度のアルカリ水溶液である薄膜化処理液への耐薬品性にも優れたオレフィン系熱可塑性エラストマーのロールが好ましい。オレフィン系熱可塑性エラストマーとしては、サーモラン（ＴＨＥＲＭＯＲＵＮ、登録商標）が挙げられる。ディップ槽の出口ロール対５は、ディップ槽２における薄膜化処理液の液面維持及びレジスト層表面に被覆された薄膜化処理液の液膜を掻き落とす液切りのために用いられる。また、境界部の搬送ロール対６は、ミセル除去処理ユニット１２への薄膜化処理液の持ち込みと薄膜化処理ユニット１１へのミセル除去液１０の逆流を抑制するために用いられる。搬送ロールの設置位置及び本数は、基板３を搬送することができればよく、設置位置及び本数は適宜設定することができる。
【実施例】
【００５４】
以下実施例によって本考案を更に詳しく説明するが、本考案はこれらの実施例に限定されるものではない。
【００５５】
（実施例１）
銅張積層板（面積３４０ｍｍ×４００ｍｍ、銅箔厚１８μｍ、基材厚み０．８ｍｍ）にサブトラクティブ法を用いて、配線幅５０μｍ、配線幅間隔５０μｍの接続パッドを有する回路基板を作製した。次に、真空ラミネータを用いて、厚さ３０μｍのソルダーレジストフィルム（太陽インキ製造（株）（ＴＡＩＹＯ  ＩＮＫ  ＭＦＧ．  ＣＯ．，  ＬＴＤ．）製、商品名：ＰＦＲ−８００  ＡＵＳ−４１０）を上記回路基板上に真空熱圧着させた（ラミネート温度７５℃、吸引時間３０秒、加圧時間１０秒）。これにより絶縁性基板表面からレジスト層表面までの膜厚が３８μｍのレジスト層を形成し、基板３を得た。
【００５６】
次に、ソルダーレジストのキャリアフィルムを剥離した後、ディップ槽２を備えた薄膜化処理ユニット１１とミセル除去液１０によってミセルを除去するミセル除去処理ユニット１２（図６）とを備えてなるレジスト層の薄膜化装置により、レジスト層を薄膜化した。
【００５７】
薄膜化処理液１として１０質量％のメタケイ酸ナトリウム水溶液（液温度２５℃）を用いて、基板３を、搬送速度３．０ｍ／ｍｉｎ、基板３同士の間隔５０ｍｍで２０枚連続処理した。基板３は、薄膜化処理ユニット１１のディップ槽の出口ロール対５から境界部の搬送ロール対６を通過し、ミセル除去処理ユニット１２において、不溶化したミセルが除去され、水洗処理、乾燥処理の後、薄膜化されたレジスト層が得られた。
【００５８】
２０枚目の基板３におけるレジスト層の薄膜化処理表面を光学顕微鏡で観察したところ、処理ムラのない平滑な薄膜化処理面であることが確認された。
【００５９】
（実施例２）
ミセル除去処理ユニット１２（図４）を用いた以外は、実施例１と同様にして、レジスト層を薄膜化した。
【００６０】
２０枚目の基板３におけるレジスト層の薄膜化処理表面を光学顕微鏡で観察したところ、処理ムラのない平滑な薄膜化処理面であることが確認された。
【００６１】
（実施例３）
ミセル除去処理ユニット１２（図５）を用いた以外は、実施例１と同様にして、レジスト層を薄膜化した。
【００６２】
２０枚目の基板３におけるレジスト層の薄膜化処理表面を光学顕微鏡で観察したところ、処理ムラのない平滑な薄膜化処理面であることが確認された。
【００６３】
（比較例１）
ミセル除去処理ユニット１２（図１）を用いた以外は、実施例１と同様にして、レジスト層を薄膜化した。
【００６４】
２０枚目の基板３におけるレジスト層の薄膜化処理表面を光学顕微鏡で観察したところ、高ｐＨのミセル除去液によって薄膜化処理されたことが原因と思われる処理ムラが発生していた。
【００６５】
（比較例２）
ミセル除去処理ユニット１２（図２）を用いた以外は、実施例１と同様にして、レジスト層を薄膜化した。
【００６６】
２０枚目の基板３におけるレジスト層の薄膜化処理表面を光学顕微鏡で観察したところ、高ｐＨのミセル除去液によって薄膜化処理されたことが原因と思われる処理ムラが発生していた。
【００６７】
（比較例３）
ミセル除去処理ユニット１２（図３）を用いた以外は、実施例１と同様にして、レジスト層を薄膜化した。
【００６８】
２０枚目の基板３におけるレジスト層の薄膜化処理表面を光学顕微鏡で観察したところ、高ｐＨのミセル除去液によって薄膜化処理されたことが原因と思われる処理ムラが発生していた。
【００６９】
各実施例及び比較例において、ｐＨセンサー（制御・監視用）２８で測定した、１枚目の基板３の薄膜化処理を開始したときの初期ｐＨ、２０枚目の基板３の薄膜化処理が終了したときの終了ｐＨと、連続処理中の最大ｐＨの値を表１に示した。また、１枚目の基板３の先端が境界部の搬送ロール対６を通過してからｐＨセンサー（制御・監視用）２８においてｐＨの上昇が確認されるまでの時間（タイムラグ）を表１に示す。
【００７０】
【表１】
0003202621.tif 000003
【００７１】
比較例１〜３では、基板３からミセル除去液１０が流下してから、ｐＨをモニターするまでの経路が長くタイムラグが大きいため、ｐＨ調整用の０．５質量％硫酸溶液の添加が遅くなり、連続処理中の最大ｐＨの値が高くなった。また、硫酸溶液が添加された後、ｐＨの低下を感知するまでの時間が長く、過剰に硫酸溶液が添加されるために、２０枚目の基板３の薄膜化処理が終了したときの終了ｐＨが低くなった。
【００７２】
これに対し、実施例１〜３では、基板３からミセル除去液１０が流下してから、ｐＨをモニターするまでのタイムラグが小さく、連続処理中の最大ｐＨの値が上がり過ぎなかった。さらに、ｐＨの上昇に伴って速やかに０．５質量％硫酸溶液が添加され、上昇したｐＨを下げることができ、硫酸溶液の過剰な添加がなくなり、リアルタイムに近いｐＨ制御が可能となった。これによって、２０枚目の基板３の薄膜化処理が終了したときの終了ｐＨが下がり過ぎなかった。
【産業上の利用可能性】
【００７３】
本考案のレジスト層の薄膜化装置は、プリント配線板やリードフレームにおける回路基板の作製、フリップチップ（ｆｌｉｐ  ｃｈｉｐ）接続用の接続パッドを備えたパッケージ基板の作製において、レジストパターンを形成させる用途に適用できる。
【符号の説明】
【００７４】
１  薄膜化処理液（ディップ槽）
２  ディップ槽
３  基板
４  ディップ槽の入口ロール対
５  ディップ槽の出口ロール対
６  境界部の搬送ロール対
７  投入口
８  ディップ槽の搬送ロール
９  ミセル除去処理ユニットの搬送ロール
１０  ミセル除去液
１１  薄膜化処理ユニット
１２  ミセル除去処理ユニット
１３  薄膜化処理液貯蔵タンク
１４  薄膜化処理液吸込口
１５  薄膜化処理液供給管（ディップ槽）
１６  薄膜化処理液回収管
１７  薄膜化処理液ドレン管
１８  ミセル除去液貯蔵タンク
１９  ミセル除去液吸込口（スプレーポンプ用）
２０  ミセル除去液供給管（スプレー用）
２１  ミセル除去液用ノズル
２２  ミセル除去液スプレー
２３  ミセル除去液ドレン管
２４  ミセル除去液スプレーポンプ
２５  ミセル除去液循環ポンプ
２６  ミセル除去液吸込口（循環ポンプ用）
２７  ミセル除去液供給管（循環用）
２８  ｐＨセンサー（制御・監視用）
２９  酸性溶液供給ポンプ
３０  酸性溶液
３１  酸性溶液供給管
３２  ミセル除去液供給管（スプレーポンプ→ｐＨセンサー）
３３  ｐＨセンサー（監視用）
３４  ミセル除去液バッファータンク
３５  バッファータンクのミセル除去液
３６  攪拌機
３７  ミセル除去液回収ポケット
３８  ミセル除去液供給管（ミセル除去液スプレー→バッファータンク）
３９  ミセル除去液供給管（バッファータンク→貯蔵タンク）
【図１】
0003202621.tif 000004
【図２】
0003202621.tif 000005
【図３】
0003202621.tif 000006
【図４】
0003202621.tif 000007
【図５】
0003202621.tif 000008
【図６】
0003202621.tif 000009
【図７】
0003202621.tif 000010